КОМПОЗИЦИЯ ДЛЯ ИЗГОТОВЛЕНИЯ ЭЛЕМЕНТОВ ПОЛА ДЛЯ ИСПОЛЬЗОВАНИЯ ВНУТРИ ПОМЕЩЕНИЙ

1. Композиция для изготовления элемента пола, предназначенного для использования внутри помещений, включающая:
a. цементирующий связующий материал,
b. смесь целлюлозных волокон,
где смесь целлюлозных волокон включает целлюлозные волокна, имеющие первую степень измельчения, определяемую способом SR, и целлюлозные волокна, имеющие вторую степень измельчения, определяемую способом SR в соответствии со стандартом ISO 5267-1, причем первая степень измельчения, определяемая способом SR, составляет от 5 до 45, предпочтительно от 20 до 40, и вторая степень измельчения, определяемая способом SR, составляет от 45 до 80, предпочтительно от 50 до 70.
2. Композиция по п. 1, в которой целлюлозные волокна присутствуют в количестве, составляющем от 6 до 25% масс, от массы сухого вещества, предпочтительно от 10 до 25% масс, от массы сухого вещества, причем целлюлозные волокна предпочтительно выбраны из синтетических целлюлозных волокон, или натуральных целлюлозных волокон, или их комбинаций; и/или целлюлозные волокна представляют собой либо первичные, либо повторно используемые волокна, или их комбинации.
3. Композиция по п. 1 или 2, в которой цементирующий связующий материал присутствует в количестве, составляющем от 60 до 90, предпочтительно от 70 до 75% масс, от массы сухого вещества, причем цементирующий связующий материал представляет собой гидравлический связующий материал, предпочтительно соответствующий стандарту EN 197-1.
4. Композиция по любому из предшествующих пунктов, отличающаяся тем, что композиция дополнительно включает оксид кремния, наполнитель, пигменты или добавки или их комбинации, и, если присутствует наполнитель, который предпочтительно представляет собой карбонат кальция, то он присутствует в количестве, составляющем менее 30, предпочтительно от 15 до 25% масс, от массы сухого вещества, а если присутствует оксид кремния, то он присутствует в количестве, составляющем менее 20, предпочтительно менее 15% масс, от массы сухого вещества.
5. Композиция по любому из предшествующих пунктов, отличающаяся тем, что композиция по существу не содержит полимерных волокон, и/или массовое отношение между количеством целлюлозных волокон, имеющих по меньшей мере первую степень измельчения, определяемую способом SR, и вторую степень измельчения, определяемую способом SR, составляет от 1:1 до 3:1.
6. Композиция по любому из предшествующих пунктов, в которой смесь целлюлозных волокон дополнительно включает целлюлозные волокна, имеющие третью степень измельчения, определяемую способом SR, где третья степень измельчения, определяемая способом SR, находится между первой и второй степенями измельчения, определяемыми способом SR, и предпочтительно третья степень измельчения, определяемая способом SR, независимо отстоит от первой и второй степеней измельчения, определяемых способом SR, на величину, составляющую приблизительно от 5 до 25 или от 10 до 15 степеней измельчения, определяемых способом SR.
7. Элемент пола, предназначенный для использования внутри помещений, или многослойный элемент пола, предназначенный для использования внутри помещений, включающий по меньшей мере конструкцию, изготовленную из отвержденной композиции по любому из пп. 1-6, причем конструкция предпочтительно представляет собой слой, несущий нагрузку.
8. Элемент пола, предназначенный для использования внутри помещений, или многослойный элемент пола, предназначенный для использования внутри помещений по п. 7, в котором конструкция получена механической обработкой, в частности, фрезерованием, заготовки элемента пола, полученной из отвержденной композиции по любому из пп. 1-6.
9. Элемент пола с замковым соединением, предназначенный для использования внутри помещений, или многослойный элемент пола с замковым соединением, предназначенный для использования внутри помещений, включающий по меньшей мере конструкцию, в которой первый конструктивный элемент замкового соединения и второй конструктивный элемент замкового соединения изготовлены из отвержденной композиции по любому из пп. 1-6, причем конструкция предпочтительно представляет собой слой, несущий нагрузку, и при этом первый и второй конструктивные элементы замкового соединения изготовлены из отвержденной композиции по любому из пп. 1-6, причем предпочтительно форма первого конструктивного элемента замкового соединения по существу комплементарна форме второго конструктивного элемента замкового соединения, и при этом наиболее предпочтительно слой, несущий нагрузку, первый конструктивный элемент замкового соединения и второй конструктивный элемент замкового соединения сформованы в виде единого целого из одной массы отвержденной композиции по любому из пп. 1-6.
10. Элемент пола с замковым соединением, предназначенный для использования внутри помещений, или многослойный элемент пола с замковым соединением, предназначенный для использования внутри помещений, по п. 9, в котором конструкция, первый конструктивный элемент замкового соединения и второй конструктивный элемент замкового соединения получены механической обработкой, в частности, фрезерованием, многослойной заготовки элемента пола, включающей отвержденную композицию по любому из пп. 1-6, и предпочтительно первый и второй конструктивные элементы замкового соединения изготовлены в виде гребня, который имеет выступ на одной стороне, и желоба, который имеет комплементарное углубление на соответствующей стороне, соответственно.
11. Способ изготовления элемента пола, предназначенного для использования внутри помещений, или элемента пола с замковым соединением, предназначенного для использования внутри помещений, где способ включает следующие этапы:
a. смешивание жидкости с композицией по любому из пп. 1-6 и необязательно оксидом кремния, наполнителем, пигментами, добавками или любой их комбинацией, в результате чего получают суспензию,
b. формирование из суспензии полотна, в результате чего получают влажное незатвердевшее полотно,
c. прессование влажного незатвердевшего полотна, в результате чего получают влажный незатвердевший лист,
d. удаление жидкости из влажного незатвердевшего листа, в результате чего получают заготовку элемента пола,
е. формирование элемента пола или элемента пола с замковым соединением из заготовки элемента пола,
где элемент пола, предназначенный для использования внутри помещений, или элемент пола с замковым соединением, предназначенный для использования внутри помещений, получен из заготовки элемента пола механической обработкой заготовки элемента пола, в результате чего получают элемент пола, предназначенный для использования внутри помещений, или многослойный элемент пола с замковым соединением, предназначенный для использования внутри помещений, причем элемент пола с замковым соединением, предназначенный для использования внутри помещений, включает по меньшей мере первый конструктивный элемент замкового соединения и по меньшей мере второй конструктивный элемент замкового соединения, где предпочтительно форма первого конструктивного элемента замкового соединения по существу комплементарна форме второго конструктивного элемента замкового соединения, и/или предпочтительно первый конструктивный элемент замкового соединения и второй конструктивный элемент замкового соединения изготовлены в виде единого целого из одной массы отвержденной композиции по любому из пп. 1-6.
12. Способ изготовления многослойного элемента пола, предназначенного для использования внутри помещений, или многослойного элемента пола с замковым соединением, предназначенного для использования внутри помещений, который включает слой, несущий нагрузку, по меньшей мере частично изготовленный из отвержденной композиции по любому из пп. 1-6, где способ включает следующие этапы:
a. смешивание жидкости с композицией по любому из пп. 1-6 и необязательно оксидом кремния, наполнителем, пигментами, добавками или любой их комбинацией, в результате чего получают суспензию,
b. формирование из суспензии полотна, в результате чего получают влажное незатвердевшее полотно,
c. прессование влажного незатвердевшего полотна, в результате чего получают влажный незатвердевший лист,
d. удаление жидкости из влажного незатвердевшего листа, в результате чего получают твердую заготовку элемента пола,
е. нанесение одного или более слоев на твердую заготовку элемента пола, в результате чего получают многослойную заготовку элемента пола,
f. формирование из многослойной заготовки элемента пола многослойного элемента пола, предназначенного для использования внутри помещений, или многослойного элемента пола с замковым соединением, предназначенного для использования внутри помещений, предпочтительно включающего слой, несущий нагрузку, по меньшей мере частично изготовленный из отвержденной композиции по любому из пп. 1-6,
где многослойный элемент пола, предназначенный для использования внутри помещений, или многослойный элемент пола с замковым соединением, предназначенный для использования внутри помещений, получен из многослойной заготовки элемента пола механической обработкой многослойной заготовки элемента пола, в результате чего получают многослойный элемент пола, предназначенный для использования внутри помещений, или многослойный элемент пола с замковым соединением, предназначенный для использования внутри помещений, где многослойный элемент пола с замковым соединением, предназначенный для использования внутри помещений, включает по меньшей мере первый конструктивный элемент замкового соединения и по меньшей мере второй конструктивный элемент замкового соединения, и предпочтительно форма первого конструктивного элемента замкового соединения по существу комплементарна форме второго конструктивного элемента замкового соединения, и/или предпочтительно первый и второй конструктивные элементы замкового соединения и слой, несущий нагрузку, получены из одной массы отвержденной композиции по любому из пп. 1-6.
13. Способ по п. 11 или 12, в котором влажное незатвердевшее полотно подвергают прессованию при максимальном давлении, составляющем 150 бар (15 МПа) до 350 бар (35 МПа), в результате чего получают влажный незатвердевший лист.
14. Способ по п. 11 или 12, в котором в этапе d. жидкость удаляют из влажного незатвердевшего листа сначала отверждением влажного незатвердевшего листа и последующим испарением остаточной воды, предпочтительно с образованием заготовки элемента пола, в которой содержание влаги составляет от 1,5% масс, до 9% масс, более предпочтительно от 3% масс, до 7% масс.
15. Применение композиции по любому из пп. 1-6 при изготовлении элемента пола, предназначенного для использования внутри помещений, многослойного элемента пола с замковым соединением, предназначенного для использования внутри помещений, многослойного элемента пола, предназначенного для использования внутри помещений, или многослойного элемента пола с замковым соединением, предназначенного для использования внутри помещений.